【手続補正書】
【提出日】平成16年10月15日(2004.10.15)
【手続補正１】
【補正対象書類名】明細書
【補正対象項目名】特許請求の範囲
【補正方法】変更
【補正の内容】
【特許請求の範囲】
【請求項１】
（Ａ）着色剤、（Ｂ）バインダーポリマー、（Ｃ）多官能性モノマー、（Ｄ）熱反応性あるいは光反応性の官能基をもち、かつ着色剤に吸着される官能基を有する化合物、並びに（Ｅ）光重合開始剤を含有することを特徴とするカラーフィルタ用感放射線性組成物。
【請求項２】
（Ｄ）成分がフェニル基含有（メタ）アクリル酸エステルからなる請求項１記載のカラーフィルタ用感放射線性組成物。
【請求項３】
フェニル基含有（メタ）アクリル酸エステルが下記一般式（１）または一般式（２）で表される化合物の群から選ばれる少なくとも１種である請求項２記載のカラーフィルタ用感放射線性組成物。
【化１】
2000081506.tif 000001
〔一般式（１）において、Ｒ1 、Ｒ2 およびＲ3 は相互に独立に水素原子、炭素数１〜１０のアルキル基、フェニル基、
【化２】
2000081506.tif 000002
（但し、Ｒ6 は水素原子またはメチル基を示す。）、
【化３】
2000081506.tif 000003
（但し、Ｒ7 は水素原子、水酸基またはメチル基を示す。）、
【化４】
2000081506.tif 000004
（但し、各Ｒ6 は相互に独立に水素原子またはメチル基を示す。）、
【化５】
2000081506.tif 000005
（但し、Ｒ6 は水素原子またはメチル基を示す。）、
【化６】
2000081506.tif 000006
（但し、Ｒ8 はＲ5 と同義であり、Ｒ8 とＲ5 とは相互に同一でも異なってもよい。）、
【化７】
2000081506.tif 000007
（但し、Ｒ6 は水素原子またはメチル基を示し、Ｒ8 はＲ5 と同義であり、Ｒ8 とＲ5 とは相互に同一でも異なってもよく、かつＲ8 中の末端酸素原子もしくは末端カルボニル基は炭素原子に結合している。）、
【化８】
2000081506.tif 000008
（但し、Ｒ6 は水素原子またはメチル基を示し、Ｒ8 はＲ5 と同義であり、Ｒ8 とＲ5 とは相互に同一でも異なってもよく、かつＲ8 中の末端酸素原子もしくは末端カルボニル基は炭素原子に結合している。）、
【化９】
2000081506.tif 000009
（但し、各Ｒ6 は相互に独立に水素原子またはメチル基を示し、各Ｒ8 は相互に独立に
Ｒ5 と同義であり、各Ｒ8 とＲ5 とは相互に同一でも異なってもよく、かつ各Ｒ8 中の末端酸素原子もしくは末端カルボニル基は炭素原子に結合している。）、
【化１０】
2000081506.tif 000010
（但し、Ｒ6 は水素原子またはメチル基を示し、Ｒ8 はＲ5 と同義であり、Ｒ8 とＲ5 とは相互に同一でも異なってもよく、かつＲ8 中の末端酸素原子もしくは末端カルボニル基は炭素原子に結合している。）
または
【化１１】
2000081506.tif 000011
（但し、各Ｒ6 は相互に独立に水素原子またはメチル基を示し、各Ｒ8 は相互に独立にＲ5 と同義であり、各Ｒ8 とＲ5 とは相互に同一でも異なってもよく、かつ各Ｒ8 中の末端酸素原子もしくは末端カルボニル基は炭素原子に結合している。）
を示し、Ｒ4 は水素原子またはメチル基を示し、Ｒ5 は
【化１２】
2000081506.tif 000012
（但し、Ｒ9 は水素原子、水酸基またはメチル基を示し、複数存在するＲ9 は相互に同一でも異なってもよく、ｐは１〜１０の整数である。）、
【化１３】
2000081506.tif 000013
（但し、Ｒ9 は水素原子、水酸基またはメチル基を示し、複数存在するＲ9 は相互に同一でも異なってもよく、ｐは１〜１０の整数である。）、
【化１４】
2000081506.tif 000014
（但し、Ｒ9 は水素原子、水酸基またはメチル基を示し、複数存在するＲ9 は相互に同一でも異なってもよく、ｐは１〜１０の整数である。）
または
【化１５】
2000081506.tif 000015
（但し、Ｒ9 は水素原子、水酸基またはメチル基を示し、複数存在するＲ9 は相互に同一でも異なってもよく、ｐは１〜１０の整数である。）
を示し、かつＲ5 中の末端酸素原子もしくは末端カルボニル基は炭素原子に結合している。〕
【化１６】
2000081506.tif 000016
〔一般式（２）において、Ｒ1 、Ｒ2 、Ｒ3 およびＲ4 は一般式（１）のそれぞれＲ1 、Ｒ2 、Ｒ3 およびＲ4 と同義であり、Ｒ10およびＲ11は相互に独立に一般式（１）のＲ1 〜Ｒ3 と同義であるか、または
【化１７】
2000081506.tif 000017
（但し、Ｒ12は水素原子またはメチル基を示し、ｓは０〜１０の整数である。）を示し、ｑおよびｒは相互に独立に０〜１０の整数であり、ｑ＝０でｒ＝１、ｑ＝１でｒ＝０あるいはｑ＝１でｒ＝１のとき、Ｒ10とＲ11の両方が水素原子である場合、およびＲ10とＲ11の一方が水素原子で他方がメチル基である場合を除く。〕
【請求項４】
請求項１〜３のいずれかに記載のカラーフィルタ用感放射線性組成物から形成されてなるカラーフィルタ。
【請求項５】
請求項４に記載のカラーフィルタを具備するカラー液晶表示装置。
【手続補正２】
【補正対象書類名】明細書
【補正対象項目名】００１５
【補正方法】変更
【補正の内容】
【００１５】
カルボキシル基含有共重合体としては、特に、（ａ）アクリル酸および／またはメタクリル酸を必須成分とし、場合により、こはく酸モノ（２−アクリロイロキシエチル）および／またはこはく酸モノ（２−メタクリロイロキシエチル）を含有するカルボキシル基含有不飽和単量体と、（ｂ）スチレン、メチルアクリレート、メチルメタクリレート、２−ヒドロキシエチルアクリレート、２−ヒドロキシエチルメタクリレート、ベンジルアクリレート、ベンジルメタクリレート、フェニルアクリレート、フェニルメタクリレート、グリセロールモノアクリレート、グリセロールモノメタクリレート、Ｎ−フェニルマレイミド、ポリスチレンマクロモノマーおよびポリメチルメタクリレートマクロモノマーの群から選ばれる少なくとも１種との共重合体（以下、「カルボキシル基含有共重合体（Ｉ）」という。）が好ましい。
【手続補正３】
【補正対象書類名】明細書
【補正対象項目名】０１２３
【補正方法】変更
【補正の内容】
【０１２３】
以下、実施例を挙げて、本発明の実施の形態をさらに具体的に説明する。但し、本発明は、下記実施例に何ら制約されるものではない。
比較例１
（Ａ）成分としてC.I.ピグメントイエロー８３とC.I.ピグメントグリーン３６との１７／８３（重量比）混合物８０重量部、（Ｂ）成分としてメタクリル酸／２−ヒドロキシエチルメタクリレート／ベンジルメタクリレート／ポリスチレンマクロモノマー共重合体（共重合重量比＝６０／１５／１５／１０、Ｍｗ＝２５，０００）５０重量部、（Ｃ）成分としてジペンタエリスリトールペンタアクリレート４０重量部、（Ｅ）成分として２，２’−ビス（２，４−ジクロロフェニル）−４，４’，５、５’−テトラフェニル−１，２’−ビイミダゾール１０重量部と４，４’−ビス（ジエチルアミノ）ベンゾフェノン１０重量部と２−ベンジル−２−ジメチルアミノ−１−（４−モルフォリノフェニル）ブタン−１−オン３０重量部と２−メルカプトベンゾチアゾール５重量部、および溶剤として３−エトキシプロピオン酸エチル１５００重量部を混合して液状組成物を調製した。
次いで、表面にナトリウムイオンの溶出を防止するシリカ（ＳｉＯ2 ) 膜が形成されたソーダガラス製透明基板の表面上に、画素を形成する部分を区画するように遮光層を設けたのち、スピンコーターを用いて前記液状組成物を塗布し、９０℃で２分間プリベークを行なって、膜厚２．０μｍの塗膜を形成した。
その後、基板を室温まで冷却したのち、高圧水銀ランプを用い、フォトマスクを介して、塗膜に波長３６５ｎｍ、４０５ｎｍおよび４３６ｎｍの光を含む紫外線を１００ｍＪ／ｃｍ2 露光した。次いで、基板を２３℃の０．０４重量％水酸化カリウム水溶液中に１分間浸漬して現像処理を行い、超純水で洗浄し、風乾したのち、さらに１８０℃で３０分間ポストベークを行なって、透明基板上に各辺２０μｍ×２０μｍの緑色の画素パターンが形成された画素アレイを作製した。  この画素アレイを光学顕微鏡で観察したところ、画素パターンの欠落や欠損が認められ、未露光部に組成物の未溶解物（残渣）が残存し、かつ画素上にスカムが認められ、しかも得られた画素の基板との密着強度も不十分であった。
【手続補正４】
【補正対象書類名】明細書
【補正対象項目名】０１２４
【補正方法】変更
【補正の内容】
【０１２４】
【実施例】
実施例１
（Ａ）成分としてC.I.ピグメントイエロー８３とC.I.ピグメントグリーン３６との１７／８３（重量比）混合物８０重量部、（Ｂ）成分としてメタクリル酸／２−ヒドロキシエチルメタクリレート／ベンジルメタクリレート／ポリスチレンマクロモノマー共重合体（共重合重量比＝６０／１５／１５／１０、Ｍｗ＝２５，０００）５０重量部、（Ｃ）成分としてジペンタエリスリトールペンタアクリレート４０重量部、（Ｄ）成分としてライトエステルＢＰ−２ＥＭ（前記式（１−４）参照）５重量部、（Ｅ）成分として２，２’−ビス（２，４−ジクロロフェニル）−４，４’，５、５’−テトラフェニル−１，２’−ビイミダゾール１０重量部と４，４’−ビス（ジエチルアミノ）ベンゾフェノン１０重量部と２−ベンジル−２−ジメチルアミノ−１−（４−モルフォリノフェニル）ブタン−１−オン３０重量部と２−メルカプトベンゾチアゾール５重量部、および溶剤として３−エトキシプロピオン酸エチル１５００重量部を混合して液状組成物を調製した。
次いで、表面にナトリウムイオンの溶出を防止するシリカ（ＳｉＯ2 ) 膜が形成されたソーダガラス製透明基板の表面上に、画素を形成する部分を区画するように遮光層を設けたのち、スピンコーターを用いて前記液状組成物を塗布し、９０℃で２分間プリベークを行なって、膜厚２．０μｍの塗膜を形成した。
その後、基板を室温まで冷却したのち、高圧水銀ランプを用い、フォトマスクを介して、塗膜に波長３６５ｎｍ、４０５ｎｍおよび４３６ｎｍの光を含む紫外線を１００ｍＪ／ｃｍ2 露光した。次いで、基板を２３℃の０．０４重量％水酸化カリウム水溶液中に１分間浸漬して現像処理を行い、超純水で洗浄し、風乾したのち、さらに１８０℃で３０分間ポストベークを行なって、透明基板上に各辺２０μｍ×２０μｍの緑色の画素パターンが形成された画素アレイを作製した。  この画素アレイを光学顕微鏡で観察したところ、画素パターンの形状が良好で欠落や欠損が認められず、かつ未露光部に組成物の未溶解物（残渣）が残存したり、画素上にスカムが発生することがなく、しかも得られた画素の基板との密着強度にも優れていた。
【手続補正５】
【補正対象書類名】明細書
【補正対象項目名】０１２５
【補正方法】変更
【補正の内容】
【０１２５】
実施例２
（Ａ）成分としてC.I.ピグメントイエロー８３とC.I.ピグメントグリーン３６との１７／８３（重量比）混合物８０重量部、（Ｂ）成分としてメタクリル酸／２−ヒドロキシエチルメタクリレート／ベンジルメタクリレート／ポリスチレンマクロモノマー共重合体（共重合重量比＝６０／１５／１５／１０、Ｍｗ＝２５，０００）５０重量部、（Ｃ）成分としてジペンタエリスリトールペンタアクリレート４０重量部、（Ｄ）成分としてＢＡ１３４（前記式（２−２）参照）５重量部、（Ｅ）成分として２，２’−ビス（２，４−ジクロロフェニル）−４，
４’，５、５’−テトラフェニル−１，２’−ビイミダゾール１０重量部と４，４’−ビス（ジエチルアミノ）ベンゾフェノン１０重量部と２−ベンジル−２−ジメチルアミノ−１−（４−モルフォリノフェニル）ブタン−１−オン３０重量部と２−メルカプトベンゾチアゾール５重量部、および溶剤として３−エトキシプロピオン酸エチル１５００重量部を混合して液状組成物を調製した。
次いで、表面にナトリウムイオンの溶出を防止するシリカ（ＳｉＯ2 ) 膜が形成されたソーダガラス製透明基板の表面上に、画素を形成する部分を区画するように遮光層を設けたのち、スピンコーターを用いて前記液状組成物を塗布し、９０℃で２分間プリベークを行なって、膜厚２．０μｍの塗膜を形成した。
その後、基板を室温まで冷却したのち、高圧水銀ランプを用い、フォトマスクを介して、塗膜に波長３６５ｎｍ、４０５ｎｍおよび４３６ｎｍの光を含む紫外線を１００ｍＪ／ｃｍ2 露光した。次いで、基板を２３℃の０．０４重量％水酸化カリウム水溶液中に１分間浸漬して現像処理を行い、超純水で洗浄し、風乾したのち、さらに１８０℃で３０分間ポストベークを行なって、透明基板上に各辺２０μｍ×２０μｍの緑色の画素パターンが形成された画素アレイを作製した。  この画素アレイを光学顕微鏡で観察したところ、画素パターンの形状が良好で欠落や欠損が認められず、かつ未露光部に組成物の未溶解物（残渣）が残存したり、画素上にスカムが発生することがなく、しかも得られた画素の基板との密着強度にも優れていた。